(57)【特許請求の範囲】
【請求項１】
ａ）液体媒質、
ｂ）下記の式を有する着色剤を含む少なくとも１種のアゾ顔料、および
【化１】
0005711210.tif 000038
ｃ）下記の式を有する少なくとも１種のシナジスト、
【化２】
0005711210.tif 000039
を含んでなるインクジェットインク組成物であって、式中、Ｒは、Ｃ１〜Ｃ６アルキル基であり、Ｐ１〜Ｐ６は、該アゾ顔料の該着色剤の置換基であり、かつＰ１およびＰ５はアルコキシ基ではなく、かつＳ１〜Ｓ６は、該シナジストの置換基であり、Ｓ２〜Ｓ４の少なくとも１つは、イオン基もしくはイオン性基を含んでおり、Ｓ５＝Ｐ５であり、かつＳ６＝Ｐ６である、インクジェットインク組成物。
【請求項２】
Ｒが、メチル基である、請求項１記載のインクジェットインク組成物。
【請求項３】
Ｓ３が、イオン基またはイオン性基を含む、請求項１記載のインクジェットインク組成物。
【請求項４】
Ｐ５が、ニトロ基であり、かつＳ５がニトロ基である、請求項１記載のインクジェットインク組成物。
【請求項５】
前記イオン基もしくはイオン性基が、カルボン酸基、スルホン酸基、ホスホン酸基、またはそれらの塩である、請求項１記載のインクジェットインク組成物。
【請求項６】
前記イオン基もしくはイオン性基が、ジェミナルビスホスホン酸基、その部分エステル、またはそれらの塩である、請求項１記載のインクジェットインク組成物。
【請求項７】
前記イオン基またはイオン性基が、式−ＣＱ(ＰＯ３Ｈ２)２を有する基、その部分エステル、またはそれらの塩であり、ここでＱは、Ｈ、Ｒ’、ＯＲ’、ＳＲ’、またはＮＲ’２であり、Ｒ’は、同じでも異なっていてもよく、Ｈ、Ｃ１〜Ｃ１８アルキル基、Ｃ１〜Ｃ１８アシル基、アラルキル基、アルカリル基、またはアリール基である、請求項１記載のインクジェットインク組成物。
【請求項８】
前記イオン基またはイオン性基が、式−(ＣＨ２)ｎ−ＣＱ(ＰＯ３Ｈ２)２を有する基、その部分エステル、またはそれらの塩であり、ここでｎは１〜３である、請求項７記載のインクジェットインク組成物。
【請求項９】
前記イオン基またはイオン性基が、式ＣＲ''(ＰＯ３Ｈ２)２を有する基またはその塩であり、ここでＲ''はＨもしくはＣ１〜Ｃ６アルキル基である、請求項１記載のインクジェットインク組成物。
【請求項１０】
前記イオン基またはイオン性基が、式−ＣＯ−Ｚ−ＣＨ(ＰＯ３Ｈ２)２または−ＳＯ２−Ｚ−ＣＨ(ＰＯ３Ｈ２)２を有する基、またはそれらの塩であり、ここでＺはＯ、ＳもしくはＮＲ’であり、Ｒ’は、Ｈ、Ｃ１〜Ｃ１８アルキル基、Ｃ１〜Ｃ１８アシル基、アラルキル基、アルカリル基またはアリール基である、請求項９記載のインクジェットインク組成物。
【請求項１１】
Ｚが、ＮＨである、請求項１０記載のインクジェットインク組成物。
【請求項１２】
前記液体媒質が、水性媒質である、請求項１記載のインクジェットインク組成物。
【請求項１３】
前記アゾ顔料が、ピグメントイエロー１、ピグメントイエロー１：１、ピグメントイエロー２、ピグメントイエロー３、ピグメントイエロー４、ピグメントイエロー５、ピグメントイエロー６、ピグメントイエロー９、ピグメントイエロー７５、ピグメントイエロー９８、およびピグメントイエロー１１６、またはそれらの組み合わせである、請求項１記載のインクジェットインク組成物。
【請求項１４】
前記アゾ顔料が、ピグメントイエロー１、ピグメントイエロー１：１、ピグメントイエロー６、ピグメントイエロー９、またはそれらの組み合わせである、請求項１記載のインクジェットインク組成物。
【発明の詳細な説明】
【技術分野】
【０００１】
本発明は、少なくとも１種のアゾ顔料および少なくとも１種のシナジストを含むインクジェットインク組成物に関する。
【背景技術】
【０００２】
一般には、顔料単独では液体媒質中には容易には分散しない。安定な顔料分散液を与えることができる種々の技術が開発されてきている。例えば、特定の媒質中の顔料の分散性を向上させるために、分散剤を顔料に加えることができる。水性媒質用の分散剤の例としては、水溶性ポリマーおよび界面活性剤が挙げられる。
【０００３】
アゾ顔料は、着色顔料の特定の分類であり、通常は、黄、だいだい、または赤の色空間に入る。これらの顔料は、典型的にはジアゾニウム塩（ジアゾ成分）をジアゾニウム塩と反応することができる化合物（アゾ結合成分）と混合することによって調製される。それぞれの成分の種類および置換基が、顔料の色と輝度を決定する。
【０００４】
アゾ顔料の分散液は、物理的（例えば粉砕）ならびに化学的の両方の、種々の異なる技術を用いて調製されている。例えば、アゾ顔料分散液は、着色顔料の化学的単位と、同じではないにしても、類似の構造単位を有する分散剤を用いて調製されている。例えば、独国特許第2356866号明細書には、ジアゾ化（カルボキシ／スルホ）−アニリンおよび１，４−ビス（アセトアセトアミド）フェニレンから誘導されたビス−アゾ化合物、ならびにそれらの顔料およびインク組成物における使用が開示されている。これらの材料は、ほとんど同じ構造を有する黄色およびだいだい色顔料との組み合わせで特に有用であることが見出されている。独国特許第2356634号には、同様の用途のための極めてよく似たモノ−アゾ化合物が記載されている。独国特許第2364322号には、モノアゾ顔料、特には黄色顔料との使用のための、Ｎ−（スルホフェニル）−アルファ−（２−メトキシ−４−ニトロフェニルアゾ）アセトアセトアミドが記載されている。また、米国特許第6,451,103号では、更に酸性官能基もしくは塩で置換された顔料である、水溶性顔料誘導体が、その特定の顔料の水性分散液を調製するために用いられている。インクジェットインクもまた開示されている。
【０００５】
また、着色顔料の分散性を制御する他の方法も知られている。例えば、国際公開第00/26304号には、着色顔料の調製ロセスの間に成長する結晶化度の量を制御し、そして分散された顔料の再結晶化を防止する結晶成長抑制剤の調製が開示されている。この結晶成長抑制剤は、顔料の調製のための既知のプロセスと同様のプロセス（例えば、ジアゾニウム塩とアゾ結合剤との反応によって）を用いて調製され、そしてまた、着色剤の調製の間にその場で調製することができる。
【０００６】
欧州特許第1316588号明細書および米国特許第7,300,504号明細書には、アゾ結合剤の混合物を用いたアゾ顔料の分散液の調製方法が記載されており、またはジアゾニウム剤の混合物もまた記載されている。例えば、欧州特許第1316588号明細書には、ジアゾ成分と結合剤成分との結合によって得られる顔料黄色７４の調製が記載されている。この接合剤成分は、２−メトキシアセトアセトアニリドと、ＣＯＯＨもしくはＳＯ３Ｈ基で置換されていてもよい所定の式を有するアセトアセトアニリド誘導体とを含んでいる。また、これらの置換基を有するジアゾ成分の混合物を用いた同様の取り組みも記載されている。また、印刷用インクも開示されている。
【発明の概要】
【発明が解決しようとする課題】
【０００７】
これらの方法ではアゾ顔料の分散液が生成されるが、これらの分散液によっては、インクジェットインク組成物中に用いられる種々の共溶媒や添加剤に特に敏感であることが知られている。従って、この業界には、アゾ顔料、特に種々のタイプのインク媒質に亘って、長期間の分散安定性を有するアゾ顔料を含むインクジェットインク組成物の調製方法への要求が存在している。
【課題を解決するための手段】
【０００８】
本発明は、ａ）液体媒質、ｂ）少なくとも１種のアゾ顔料、およびｃ）少なくとも１種のシナジスト、を含むインクジェットインク組成物に関する。このアゾ顔料は、以下の式を有する着色剤を含んでいる。
【０００９】
【化１】
0005711210.tif 000002
【００１０】
式中、Ｐ１〜Ｐ６は、アゾ顔料の着色剤の置換基であり、そしてＰ１およびＰ５はアルコキシ基ではない。少なくとも１種のシナジストは以下の式を有している。
【００１１】
【化２】
0005711210.tif 000003
【００１２】
式中、Ｓ１〜Ｓ６は、シナジストの置換基であり、Ｓ２〜Ｓ４の少なくとも１つは、イオン基もしくはイオン性基を含んでおり、Ｓ５＝Ｐ５であり、そしてＳ６＝Ｐ６である。この着色剤とシナジストの両方で、Ｒは、Ｃ１〜Ｃ６アルキル基であり、そして特にはメチル基である。
【００１３】
上記の包括的な説明および、以下の詳細な説明は、例示および説明のためだけのものであり、そして、特許請求した本発明の更なる説明を提供すること意図したものであることが理解されなければならない。
【発明を実施するための形態】
【００１４】
本発明は、アゾ顔料を含むインクジェットインク組成物に関する。
【００１５】
本発明のインクジェットインク組成物は、液体媒質、少なくとも１種のアゾ顔料、および少なくとも１種のシナジストを含んでいる。この液体媒質は、５０質量％超の水を含む媒質である水性媒質、または５０質量％以下の水を含むか、もしくは水と混和性のない非水性液体媒質のいずれかであることができる。好ましくは、この媒質は水性媒質であり、そして例えば、水か、または水と、水と混和性の溶媒、例えばアルコールとの混合物であることができる。例えば、水性媒質は、水であることができる。
【００１６】
有機着色顔料は、水に不溶性の着色剤を含んでおり、そしてそれらの着色剤の種類によって分類することができる。本発明のインクジェットインク組成物は、少なくとも１種のアゾ顔料を含んでおり、それは上記のように、特定の種類の着色顔料であり、通常は黄色、だいだい色、または赤色の色空間に入っている。また、アゾ顔料の組み合わせも用いることができる。アゾ顔料は、典型的には、ジアゾニウム塩（顔料ジアゾ成分）およびジアゾニウム塩と反応することができる化合物（顔料アゾ結合成分）を組み合わせることによって、調製することができる着色剤を含んでいる。本発明で用いられるアゾ顔料は、アリールアミンから形成された置換アリールジアゾニウム塩と、アシルアセトアミドベンゼン誘導体、例えばアセトアセトアミドベンゼン誘導体との反応生成物である着色剤を含んでおり、そして下記の式を有している。
【００１７】
【化３】
0005711210.tif 000004
【００１８】
式中、Ｐ１〜Ｐ６は、アゾ顔料の着色剤の置換基であり、そしてこの式中のＲは、Ｃ１〜Ｃ６アルキル基、好ましくはメチル基である。特に、Ｐ１〜Ｐ４は、この着色剤を調製するのに用いられるアゾ結合成分からの置換基であり、一方、Ｐ５〜Ｐ６は、ジアゾ成分からの置換基である。従って、本発明のインクジェットインク組成物に用いられるアゾ顔料は、下記の式
【００１９】
【化４】
0005711210.tif 000005
【００２０】
を有するアリールアミンのジアゾ化によって調製されるアリールジアゾニウム塩と、下記の式を有するアゾ結合成分との反応によって調製される。
【００２１】
【化５】
0005711210.tif 000006
【００２２】
着色剤の置換基Ｐ１〜Ｐ６は、変更することができる。特に、着色剤の置換基Ｐ２、Ｐ３、Ｐ４、およびＰ６は、当技術分野で知られている置換基でよく、例えば、インクジェットインク組成物の所望の色合いに応じて、Ｈ、ハロゲン（例えば、Ｃｌ）、アルキル基（例えば、ＣＨ３基）、アルコキシ基（例えば、ＯＣＨ３もしくはＯＣＨ２ＣＨ３基）、アミド基（例えば、ＮＨＣＯＣＨ３もしくはＣＯＮＨ２基）、またはＮＯ２基が挙げられる。しかしながら、本発明では、Ｐ１およびＰ５のいずれもアルコキシ基、例えばメトキシもしくはエトキシ基ではない。従って、アゾ顔料の着色剤は、ジアゾ成分またはアゾ結合成分のいずれかからもたらされるアルコキシ置換基を含むことができるけれども、この着色剤は、上記で示した式中のアゾ基もしくはアミド基のいずれかのオルソ位にアルコキシ基を有さない。好適なアゾ顔料の具体的な例としては、ピグメントイエロー１、ピグメントイエロー１：１、ピグメントイエロー２、ピグメントイエロー３、ピグメントイエロー４、ピグメントイエロー５、ピグメントイエロー６、ピグメントイエロー９、ピグメントイエロー７５、ピグメントイエロー９８、およびピグメントイエロー１１６、ならびにそれらの顔料の組み合わせが挙げられ、それらは色特性の望ましい均衡を与えることができる。それらは、下記の表１中に示されている。
【００２３】
【表１】
0005711210.tif 000007
【００２４】
他の好適な顔料は、当業者には知られている。好ましい顔料としては、費用と入手可能性に基づいて、ピグメントイエロー１、ピグメントイエロー１：１、ピグメントイエロー６、ピグメントイエロー９またはそれらの組み合わせが挙げられる。驚くべきことには、これらのアゾ顔料の特定の種類は、以下により詳細に議論される好適なシナジストと組み合わせた場合には、種々の異なる種類の液体媒質中で予期しない安定性を有するインクジェットインク組成物を調製するのに用いることができ、結果として、インク製造業者に少なからぬ配合の柔軟性を与えることが見出された。
【００２５】
また、本発明のインクジェットインク組成物は、更に少なくとも１種のシナジストを含んでいる。この顔料は、改質顔料、すなわち、表面処理剤と反応した顔料、そして従って、少なくとも１つの結合した有機基を含んでいる顔料ではないので、シナジストは、液体媒質中のアゾ顔料の安定な分散を与えるために加えられる。従って、ここで用いられるシナジストは、このような改質アゾ顔料の安定な分散を得る、および／または維持するために、インクジェットインク組成物中に、アゾ顔料とは別に（すなわち、顔料の埒外で）加えられる材料である。従って、シナジストは、例えば既知の混合結合技術を用いて、顔料の調製の間に生成される材料、ではない。
【００２６】
本発明では、シナジストは下記の式を有している。
【化６】
0005711210.tif 000008
【００２７】
式中、Ｓ１〜Ｓ６は、シナジストの置換基であり、そしてこの式中のＲは、Ｃ１〜Ｃ６アルキル基、好ましくはメチル基である。従って、シナジストは、アゾ顔料の着色剤と構造的に同様なアゾ化合物であり、そしてこの色素と同様に、ジアゾニウム塩（シナジストジアゾ成分）とジアゾニウム塩と反応することができる化合物（シナジストアゾ結合成分）との組み合わせによって調製することができる。本発明では、シナジストは、アリールアミンから形成される置換アリールジアゾニウム塩と、アシルアセトアミドベンゼン誘導体、例えばアセトアセトアミドベンゼン誘導体との反応生成物を含んでいる。特に、Ｓ１〜Ｓ４は、アゾ結合成分からの置換基であり、一方で、Ｓ５〜Ｓ６はジアゾ成分からの置換基である。従って、本発明のインクジェットインク組成物中で用いられるシナジストは、下記の式
【００２８】
【化７】
0005711210.tif 000009
を有するアリールアミンのジアゾ化によって調製されるアリールジアゾニウム塩と、下記の式を有するアゾ結合成分との反応によって調製される。
【００２９】
【化８】
0005711210.tif 000010
【００３０】
アゾ顔料の着色剤の置換基Ｐ１〜Ｐ６と同様に、シナジストの置換基Ｓ１〜Ｓ６もまた変更することができる。特に、シナジストの置換基Ｓ２、Ｓ３、Ｓ４およびＳ６は、例えばＰ２、Ｐ３、Ｐ４およびＰ６について上記したいずれかの基であることができる。しかしながら、本発明では、Ｓ１またはＳ５のいずれもアルコキシ基、例えばメトキシまたはエトキシ基ではない。従って、シナジストは、ジアゾ成分またはアゾ結合成分のいずれかからもたらされるアルコキシ置換基を含むことができるけれども、シナジストは、上記に示した式中のアゾ基もしくはアミド基のいずれかのオルソ位には、アルコキシ基を有さない。
【００３１】
シナジストのジアゾ成分については、本発明では、置換基Ｓ５は、アゾ顔料着色剤の置換基Ｐ５と同じであり、そして置換基Ｓ６は、アゾ顔料着色剤の置換基Ｐ６と同じである。従って、シナジストとアゾ顔料は、同じジアゾ成分、例えばジアゾ化アリールアミンを用いて調製される。Ｐ５はアルコキシ基ではないので、従って、上記のように、Ｓ５もまたアルコキシ基ではない。驚くべきことには、シナジストとアゾ顔料の着色剤とのジアゾ成分を符合させることによって、種々の液体媒質中の向上した分散安定性がもたらされることが見出された。
【００３２】
シナジストのアゾ結合成分については、本発明では、置換基Ｓ１〜Ｓ４は、顔料の着色剤の置換基Ｐ１〜Ｐ４と同じでも、異なっていてもよい。好ましくは、置換基Ｓ１〜Ｓ４の少なくとも１つ、例えば２つもしくは３つの基は、対応する置換基Ｐ１〜Ｐ４と同じである。例えば、基Ｓ１は、Ｐ１と同じであることができ、および／またはＳ２は、Ｐ２と同じであることができる。シナジスト構造が、着色剤により類似していれば、シナジストの色は、アゾ顔料により近くなる。また更に、向上した分散特性が見出された。しかしながら、シナジストのジアゾ成分は、顔料の着色剤のジアゾ成分と同じであるけれども、アゾ結合成分は、顔料の着色剤のアゾ結合成分と同じである必要はないが、しかしながら類似しているのが好ましい。
【００３３】
更に、少なくとも１種の置換基Ｓ２、Ｓ３、またはＳ４は、少なくとも１種のイオン基もしくはイオン性基を含んでいる。例えば、Ｓ３は、少なくとも１種のイオン基または少なくとも１種のイオン性基（すなわち、インクジェットインク組成物中に用いられた場合に、イオン基を形成する基）を含む置換基であることができる。従って、アゾ顔料の着色剤とシナジストの両方が同様の構造を有しており、そして同様の方法で調製することができるけれども、シナジストは、少なくとも１種のイオン基もしくはイオン性基の存在のために水溶性である。イオン基はアニオン性またはカチオン性のいずれかであることができ、そして反対の荷電の対イオン、例えば、無機もしくは有機対イオン、例えば、Ｎａ＋、Ｋ＋、Ｌｉ＋、ＮＨ４＋、ＮＲ４＋、アセテート、ＮＯ３−、ＳＯ４−２、ＲＳＯ３−、ＲＯＳＯ３−、ＯＨ−、およびＣｌ−（ここで、これらの対イオン中のＲは、水素もしくは有機基、例えば置換もしくは非置換アリールおよび／またはアルキル基）と会合している。イオン性基は、使用する媒質中でイオン基を形成することができる基である。有機イオン基としては、米国特許第5,698,016号明細書中に記載されている基が挙げられ、その記載を参照することによって全てを本明細書の内容とする。
【００３４】
アニオン基は、負に荷電したイオン基であり、アニオンを形成することができるイオン性置換基（アニオン化可能基）、例えば酸性置換基を有する基から生成させることができる。また、それらは、イオン性置換基の塩中のアニオンであることもできる。アニオン性基の代表的な例としては、−ＣＯＯ−、−ＳＯ３−、−ＯＳＯ３−、−ＨＰＯ３−、−ＯＰＯ３−２、および−ＰＯ３−２、が挙げられる。アニオン化可能基の代表的な例としては、−ＣＯＯＨ、−ＳＯ３Ｈ、−ＰＯ３Ｈ２、−Ｒ’ＳＨ、−Ｒ’ＯＨ、および−ＳＯ２ＮＨＣＯＲ’が挙げられ、ここでこれらの基中のＲ’は、水素または有機基、例えば置換もしくは非置換アリールおよび／またはアルキル基を表す。好ましくは、アニオン性またはアニオン化可能基は、カルボン酸基、スルホン酸基、ホスホン酸基、またはそれらの塩である。
【００３５】
カチオン性基は、正に荷電した有機イオン性基であり、カチオンを形成することができるイオン化可能置換基（カチオン化可能基）から生成することができる基、例えばプロトン化アミンであることができる。例えば、アルキルもしくはアリールアミンは、酸性媒質中でプロトン化して、アンモニウム基、−ＮＲ’２Ｈ＋を形成することができ、ここでこの基の中のＲ’は、有機基、例えば置換もしくは非置換アリールおよび／またはアルキル基を表している。好ましくは、カチオン性またはカチオン化可能基は、アミン基もしくはそれらの塩あるいはアンモニウム基である。
【００３６】
具体的な例としては、置換基Ｓ２、Ｓ３またはＳ４の少なくとも１つは、少なくとも１つのジェミナルビスホスホン酸基、その部分エステル、もしくはそれらの塩を含むことができ、すなわち、この置換基は、同じ炭素原子に直接に結合した、少なくとも２つのホスホン酸基、その部分エステル、またはそれらの塩を含むことができる。また、そのような基は、１，１−ジホスホン酸基、その部分エステル、またはそれらの塩と表すことができる。「その部分エステル」とは、このホスホン酸基が、式−ＰＯ３ＡＨを有するホスホン酸部分エステル基、またはその塩であることができることを意味しており、ここでＡは、アリール、アルカリル、アラルキルまたはアルキル基である。置換基のホスホン酸基のいずれか、もしくは両方は、ホスホン酸の部分エステル基であることができる。また、ホスホン酸基の１つは、式−ＰＯ３Ａ２を有するホスホン酸エステルであることができ、一方で、他のホスホン酸基は、ホスホン酸の部分エステル基、ホスホン酸基またはそれらの塩であることができる。しかしながら、少なくとも１つのホスホン酸基は、ホスホン酸の塩もしくはその部分エステルである。
【００３７】
例えば、置換基Ｓ２、Ｓ３またはＳ４の少なくとも１つは、式−ＣＱ(ＰＯ３Ｈ２)２を有する基、その部分エステル、またはそれらの塩を含むことができる。Ｑは、ジェミナル位に結合しており、Ｈ、Ｒ’、ＯＲ’、ＳＲ’、またはＮＲ’２であることができ、ここでそれらの基のＲ’は、同じでも異なっていてもよく、Ｈ、Ｃ１〜Ｃ１８飽和もしくは不飽和、分岐もしくは非分岐アルキル基、Ｃ１〜Ｃ１８飽和もしくは不飽和、分岐もしくは非分岐アシル基、アラルキル基、アルカリル基、またはアリール基である。例えば、Ｑは、Ｈ、Ｒ’、ＯＲ’、ＳＲ’、またはＮＲ’２であることができ、ここでＲ’は、同じでも異なっていてもよく、Ｈ、Ｃ１〜Ｃ６アルキル基またはアリール基である。好ましくは、Ｑは、Ｈ，ＯＨ、またはＮＨ２である。更に、これらの置換基の１つは、式−(ＣＨ２)ｎ−ＣＱ(ＰＯ３Ｈ２)２を有する基、その部分エステル、またはそれらの塩を含むことができ、ここでＱは、上記の通りであり、そしてｎは、０〜９、例えば１〜９である。好ましくは、ｎは０〜３、例えば１〜３である。
【００３８】
更なる例としては、置換基Ｓ２、Ｓ３またはＳ４の少なくとも１つは、式-ＣＲ''(ＰＯ３Ｈ２)２を有する基、その部分エステル、またはそれらの塩を含むことができる。この式では、Ｒ''は、ＨまたはＣ１〜Ｃ６アルキル基、例えばメチルもしくはエチル基であることができるが、しかしながら好ましくはＨである。例えば、有機基は、式−ＣＯ−Ｚ−ＣＨ(ＰＯ３Ｈ２)２または−ＳＯ２−Ｚ−ＣＨ(ＰＯ３Ｈ２)２を有する基、それらの部分エステル、またはそれらの塩を含むことができ、ここで、ＺはＯ、ＳもしくはＮＲ’であり、Ｒ’は、Ｈ、Ｃ１〜Ｃ１８アルキル基、Ｃ１〜Ｃ１８アシル基、アラルキル基、アルカリル基またはアリール基である。好ましくは、ＺはＮＨ、そして従って、この置換基は、少なくとも１つのアルキルアミド基を含み、ここでこのアルキル基は、ジェミナルビスホスホン酸基、その部分エステル、またはそれらの塩である。
【００３９】
上記で議論したように、置換基Ｓ２、Ｓ３またはＳ４の少なくとも１つは、少なくとも１つのジェミナルビスホスホン酸基、その部分エステル、またはそれらの塩を含んでいる。「塩」は、ホスホン酸基が、カチオン性対イオンを有する、部分的に、もしくは完全にイオン化された形態であることを意味している。この有機基のホスホン酸基のいずれか、または両方は、部分的に、もしくは完全にイオン化された形態のいずれかであることができる。従って、少なくとも１つのこれらの置換基は、少なくとも１つのジェミナルビスホスホン酸基を含むことができ、ここでホスホン酸基のいずれか、または両方は、式−ＰＯ３Ｈ−Ｍ＋（一塩基性塩）または−ＰＯ３−２Ｍ＋２（二塩基性塩）を有している。また、１つのホスホン酸基は、式−ＰＯ３Ｈ２を有することができる。これらの式で、Ｍ＋は、カチオン、例えばＮａ＋、Ｋ＋、Ｌｉ＋、またはＮＲ４＋であり、ここでこれらのカチオンのＲは、同じでも異なっていてもよく、水素または有機基、例えば置換もしくは非置換アリール基および／またはアルキル基を表している。
【００４０】
従って、本発明のインクジェットインク組成物は、少なくとも１種のアゾ顔料と、この顔料の着色剤のアゾ構造と同様のアゾ構造を有する少なくとも１種のシナジストとを含んでいる。この顔料の着色剤とシナジストの両方のジアゾ成分は同じであり、そしてそのいずれも、それらの構造のアゾ基のオルソ位であるアルコキシド基を有さない。更に、この着色剤のアゾ結合成分および、シナジストのアゾ結合成分はまた、それらの構造のアミド基のオルソ位であるアルコキシ基を有さない。更に、シナジストのアゾ結合成分は、少なくとも１種のイオン基またはイオン性基を含んでいる。
【００４１】
また、インクジェットインク組成物は、２種以上のアゾ顔料および２種以上のシナジストを含むことができる。しかしながら、上記で議論した構造的な関係は、これらの混合物にも適用されなければならない。例えば、インクジェットインク組成物が、２種のアゾ顔料であって、それぞれが着色剤として異なるジアゾ成分を有している２種のアゾ顔料を含む場合には、このインクジェットインク組成物はまた、少なくとも２種のシナジスト、すなわち、第１のアゾ顔料のジアゾ成分を有する少なくとも１種と、第２のアゾ顔料のジアゾ成分を有する少なくとも１種、を含んでいる。同じジアゾ成分を有する２種のアゾ顔料の組み合わせが用いられる場合には、単に１種のシナジストが必要とされ、これもまた同じジアゾ成分を有していなければならない。また、それぞれのシナジストのジアゾ成分が、アゾ顔料の着色剤のジアゾ成分と同じでありさえすれば、１つの顔料に対して２種以上のシナジストを用いることができる。顔料とシナジストの他の組合せおよび混合物もまた、上記の構造的関係に合致すれば、可能である。
【００４２】
インクジェットインク組成物のそれぞれの成分の量は、インクおよび／または結果として得られる印刷画像の所望の性質に応じて、変更することができる。特に、アゾ顔料の量は、変更することができるが、しかしながら典型的には、インクジェットインク組成物の質量を基準として、約０．１質量％〜約２０質量％の範囲の量である。また、シナジストの量も変えることができるが、しかしながら典型的には、顔料の質量を基準として、約０．５質量％〜約１０質量％、好ましくは約１．０質量％〜約８質量％、そしてより好ましくは顔料の質量を基準として、約２．０質量％〜約６質量％の範囲である。
【００４３】
本発明のインクジェットインク組成物は、最小限の付加的な成分（添加剤および／または共溶媒）および処理工程で形成することができる。しかしながら、好適な添加剤をまた、組成物の安定性を維持したままで、多くの所望の特性を与えるために、これらのインクジェットインク組成物中に混合することができる。例えば、界面活性剤を、組成物のコロイド安定性を更に高めるために加えることができる。他の添加剤は、当技術分野でよく知られており、湿潤剤、殺生物剤および殺菌剤、結合剤、例えばポリマー結合剤、ｐＨ調節剤、乾燥促進剤、浸透剤などが挙げられる。具体的な添加剤の量は、種々の因子に応じて変わるが、しかしながら、一般的にはインクジェットインク組成物の質量を基準として、０質量％〜４０質量％の範囲の量で存在する。更に、本発明のインクジェットインク組成物は、カラーバランスを修正し、そして光学密度を調整するために、色素を更に混合することができる。そのような色素としては、食用色素、ＦＤ＆Ｃ色素、酸性染料、直接染料、反応性染料、スルホン酸フタロシアニンの誘導体、例えば、銅フタロシアニン誘導体、ナトリウム塩、アンモニウム塩、カリウム塩、リチウム塩など、が挙げられる。また、上記の特定の構造的な要求に合致しない着色顔料を、特定の黄色顔料およびシナジストの組み合わせと共に、例えば、黄色の異なる色調（例えば赤みがかった、もしくは緑がかった色調）を作り出すために、または黄色の強度を向上させるために用いることも、本発明の範囲内である。
【００４４】
驚くべきことに、上記でより詳細に議論した、特定の種類のアゾ顔料と特定の種類の好適なシナジストの組み合わせを含むインクジェットインク組成物は、種々の異なる種類の液体媒質中で、媒質が当技術分野で知られている種々の種類の添加剤を含んでいたとしても、予期しない安定性を有することが見出された。更に、驚くべきことに、これらの組成物はまた、エージングの検討を通して観察することができるように、長期に亘ってその安定性も維持している。従って、特定のアゾ顔料とシナジストの組合せは、種々の異なる配合で安定であるインクジェットインク組成物の調製を可能とする。
【実施例】
【００４５】
本発明は、以下の例によって更に明確にされるが、それらは本来例示のためだけを意図したものである。
【００４６】
以下の共通の手順を、本発明のインクジェットインク組成物を調製するために用いた。
【００４７】
＜ジアゾニウム溶液の調製＞
ジアゾニウム塩の溶液を、下記のスキーム１に示した手順を用いて、対応する芳香族アミンから調製した。
【００４８】
【化９】
0005711210.tif 000011
【００４９】
例えば、５００ｍＬの円錐形フラスコに、１０８ミリモルの芳香族アミン（または芳香族アミンの混合物）、２５０ｍＬの氷水、および２３７ミリモルの濃塩酸（３７％溶液を２７．１ｍＬ）を加えた。この混合物を、氷の中で、攪拌しながら冷却し、そして５５ｍＬの２Ｍ亜硝酸ナトリム水溶液を加えることによってジアゾ化した。１時間の攪拌の後に、ジアゾ化は完了し、そして過剰の遊離の亜硝酸を０．５ｇの固体のスルファミン酸で破壊した。結果として得られたジアゾニウム溶液を、氷の上で保持し、そして調製から１時間以内に使用した。このジアゾニウム溶液は、シナジストとアゾ顔料の両方の調製に用い、従ってこれらの材料のジアゾ成分は同じであることを確実にした（すなわち、Ｓ５＝Ｐ５、そしてＳ６＝Ｐ６）。
【００５０】
＜シナジストの調製＞
イオン基もしくはイオン性基を有するアゾ結合成分は、下記のスキーム２に示したように、米国特許第2,328,353号明細書中に記載されている手順を用いて、好適な芳香族アミンとジケテンの、水中での、３〜５℃、ｐＨ８〜１０での反応によって調製した。
【００５１】
【化１０】
0005711210.tif 000012
【００５２】
収率は、ＬＣ−ＭＳによって測定し、そしてほぼ定量的であることが見出された。結果として得られるシナジストアゾ結合成分は、水溶液として用いられ、そして容積測定された。
【００５３】
８ミリモルの結合剤に相当するシナジストアゾ結合成分溶液の量を、１ｇの無水酢酸ナトリムが容れられた２５０ｍＬの円錐形フラスコ中に容れた。これに、８ミリモルのジアゾニウム塩に相当するジアゾニウム溶液の量を、滴下して加え、そして黄色のスラリーがほぼ直ちに形成された。結果として得られたシナジスト（もしくはシナジストの混合物）スラリーは、ＨＰＬＣによって、本質的に純粋であることが見出され、そしてそのまま、下記のインクジェットインク組成物を形成するために用いた。あるいは、このシナジストは、ろ過によって単離し、氷水で洗浄し、そして真空オーブンで、７０℃で乾燥することもできた。
【００５４】
下記の表２中に示したシナジストは、この共通の方法を用いて調製した。
【００５５】
【表２】
0005711210.tif 000013
【００５６】
＜アゾ顔料の合成＞
アセトアセトニトリル（１０３ミリモル、１８．４ｇ、９９％純度）を、３８０ｍＬのＤＩ水と１２６ｍＬの１Ｍ水酸化ナトリウム水溶液を容れた４つ首丸底フラスコに加えた。１５分間の攪拌の後に、アセトアセトニトリルナトリウム塩の透明な溶液が形成された。次いで、４９ｍＬの２．６Ｍ酢酸水溶液を、蠕動ポンプを用いて計り入れて、アゾ結合成分を、微細な結晶の形態で再沈殿させた。最後に、１８ｇの無水酢酸ナトリウムを、結果として得られた結合剤スラリーに加えた。
【００５７】
この結合剤スラリーに、１００ミリモルのジアゾニウム塩に相当する量のジアゾニウム溶液を、室温で、１．５時間に亘って、蠕動ポンプを用いて加えた。この添加が終了した後に、Ｈ酸試験（１０ｍＬのＤＩ水中に溶解した、０．１ｇのＨ酸および０．１ｇの重炭酸ナトリウム）（これは、ジアゾニウム塩が存在すると紫色に変わる）を用いて、ジアゾニウム塩は検知されなかった。結果として得た黄色のアゾ顔料を、真空ろ過によって取り出し、そして圧縮した塊りを、次いで、ろ液の導電率が２００〜２５０マイクロジーメンスになるまで、ＤＩ水で洗浄した。これを、更なる精製なしで、下記のインクジェットインク組成物を形成するのに用いた。
【００５８】
下記の表３中に示したアゾ顔料は、この共通の方法を用いて調製した。適切な場合には、これらの顔料の一般名（例えば、Ｃ．Ｉ番号）も示した。
【００５９】
【表３】
0005711210.tif 000014
【００６０】
＜アゾ顔料分散液の調製＞
上記のように調製した種々のアゾ顔料を、上記のように調製した種々のシナジストと組み合わせて、そして固形分を１５〜１７％にするように、水を加えた。このようにして、シナジストは、アゾ顔料の質量を基準として８質量％の量で用いた。複数のアゾ顔料および／または複数のシナジストを用いる場合には、シナジストの総量は、アゾ顔料の総質量を基準として８質量％であり、そしてシナジストの比率は、アゾ顔料の比率と同じであった。
【００６１】
一旦組み合わせると、結果として得られる混合物は、次いで２時間に亘り、６５〜７０℃で、Silverson LR-4オーバーヘッド混合機および外部加熱（熱盤）を用いて、均質化した。この後直ぐに、結果として得た分散液を、Misonix超音波処理器を用いて、３時間に亘って超音波処理した。残った塩を除去するために、この分散液を、次いで、中空繊維膜を用いて、浸透液の導電率が２００〜５００マイクロジーメンスに低下するまで、ダイアフィルトレーションに掛けた。最後に、アゾ顔料の水性懸濁液を、４５００ＲＰＭで遠心分離して、粗い粒子を除去した。
【００６２】
加熱エージング試験のための組成物を、下記の表４または表５中に示した配合（顔料の質量％は、乾燥品基準でのアゾ顔料／シナジストの量である）の１つを用いて、これらのアゾ顔料の水性分散液で調製した。
【００６３】
【表４】
0005711210.tif 000015
【００６４】
【表５】
0005711210.tif 000016
【００６５】
結果として得られる組成物の平均体積顔料粒子径（ｍＶ）は、Microtrac Inc.によって製造されたNanotrac 250動的光散乱粒子分析器を用いて測定した。安定している場合には、その組成物を、対流式オーブンの中で、７０℃に３週間に亘って加熱することにより、更なる加熱エージングに掛け、その時間の後に、再度平均体積粒子径を測定して、初期の粒子径と比較した。
【００６６】
これらの組成物は、以下のように等級を定めた：Ａ−メジアン粒子径成長が５〜１０％；沈降なし；Ｂ−メジアン粒子径成長が１１〜２０％；沈降はほとんどないか、もしくはなし；Ｃ−メジアン粒子径成長が２０％超、沈降；Ｄ−破局的な障害、完全な沈降；およびＥ−分散液が形成されない；材料は試験できない。等級ＡまたはＢは、加熱エージング試験に合格であると考えられるが、一方で、等級Ｃまたは更に低い等級は、この試験に不合格であると考えられる。
【００６７】
例１〜４
本発明のアゾ顔料分散液は、上記の共通手順を用いて調製した。それぞれの例についてのアゾ顔料とシナジストの具体的な組み合わせは、下記の表６中に示した。
【００６８】
【表６】
0005711210.tif 000017
【００６９】
理解できるように、それぞれの組成物は、Ｐ１もしくはＰ５位にアルコキシ基を有しないアゾ顔料およびＳ３位にイオン基もしくはイオン性基を有するシナジストを含んでおり、これらの例のそれぞれでは、イオン基もしくはイオン性基はスルホン酸ナトリウム基である。更に、これらの例のそれぞれでは、アゾ顔料とシナジストの両方のジアゾ成分は同じであった（すなわち、Ｓ５＝Ｐ５、そしてＳ６＝Ｐ６）。更に、例３と４では、２種のアゾ顔料が、好適なシナジストと共に用いられており、２種のアゾ顔料は、それぞれが要求される構造的特徴を有しており、好適なシナジストもまた要求される構造的特徴に合致している。例３では、ピグメントイエロー１およびピグメントイエロー６を、５０／５０の質量比で用い、そして例４では、ピグメントイエロー１とピグメントイエロー１：１を、８０／２０の質量比で用いた。また、相当する比率のシナジストも用い、そしてシナジストの総量は、アゾ顔料の総質量を基準として８質量％であった。
【００７０】
加熱エージング試験用の組成物は、配合Ａおよび配合Ｂの両方を用いて調製し、そしてそれぞれについての加熱エージングの等級を、下記の表７中に示した。
【００７１】
【表７】
0005711210.tif 000018
【００７２】
これらの結果が示すように、アゾ顔料とシナジストの適切な選択を含むこれらのアゾ顔料分散液のそれぞれは、両方の配合において優れた熱安定性を有しており、そしてその結果として、インクジェットインクプリンターにおいて確実に噴射するインクジェットインク組成物を形成することが期待される。
【００７３】
例５〜１０
本発明のアゾ顔料分散液を、上記の共通手順を用いて調製した。それぞれの例におけるシナジストとアゾ顔料の具体的な組み合わせが、下記の表８中に示されている。理解できるように、それぞれの組成物は、Ｐ１およびＰ５位にアルコキシ基を有さないアゾ顔料であるピグメントイエロー１と、Ｓ３位（例５〜９）またはＳ４位（例１０）のいずれかにイオン基もしくはイオン性基を有するシナジストとを含んでいる。これらの例のそれぞれでは、種々の異なる基が用いられており、そして、更に、アゾ顔料とシナジストの両方のジアゾ成分は同じである（すなわち、Ｓ５＝Ｐ５、そしてＳ６＝Ｐ６）。シナジストの総量は、アゾ顔料の総質量を基準として、８質量％であった。
【００７４】
【表８】
0005711210.tif 000019
【００７５】
加熱エージング試験用の組成物を、配合Ａおよび配合Ｂの両方を用いて調製し、そしてそれぞれの加熱エージング等級を下記の表９中に示した。
【００７６】
【表９】
0005711210.tif 000020
【００７７】
これらの結果が示すように、アゾ顔料とシナジストの適切な選択を含むこれらのアゾ顔料分散液のそれぞれは、両方の配合において優れた熱安定性を有しており、そして結果として、インクジェットインクプリンターにおいて確実に噴射するインクジェットインク組成物を形成することが期待される。
【００７８】
例１１〜１３
本発明のアゾ顔料分散液を、上記の共通手順を用いて調製した。それぞれの例におけるシナジストとアゾ顔料の具体的な組み合わせが、下記の表１０中に示されている。
【００７９】
【表１０】
0005711210.tif 000021
【００８０】
理解できるように、それぞれの組成物は、Ｐ１もしくはＰ５位にアルコキシ基を有しないアゾ顔料であるピグメントイエロー１およびピグメントイエロー１：１と、Ｓ３位にイオン基もしくはイオン性基を有するシナジストとの組み合わせを含んでいる。これらの例のそれぞれでは、種々の異なる基が用いられており、そしてアゾ顔料とシナジストの両方のジアゾ成分は同じである（すなわち、Ｓ５＝Ｐ５、そしてＳ６＝Ｐ６）。また、アゾ顔料の比率は変更されている。例４では、ピグメントイエロー１とピグメントイエロー１：１を、８０／２０の質量比で用いた。例１１では、これらの顔料は、９５／５の質量比で用いた。例１２では、ピグメントイエロー１対ピグメントイエロー１：１の質量比は９９／１であった。例１３では、ピグメントイエロー１とピグメントイエロー１：１は、９７．５／２．５の比率で用いた。これらの例のそれぞれでは、相当する比率のシナジストも用いられ、そしてシナジストの総量は、アゾ顔料の総質量を基準として８質量％である。
【００８１】
加熱エージング試験用の組成物を、配合Ａおよび配合Ｂの両方を用いて調製し、そしてそれぞれの加熱エージング等級を下記の表１１中に示した。
【００８２】
【表１１】
0005711210.tif 000022
【００８３】
これらの結果が示すように、アゾ顔料とシナジストの適切な選択を含むこれらのアゾ顔料分散液のそれぞれは、両方の配合において優れた熱安定性を有しており、そして結果として、インクジェットインクプリンターにおいて確実に噴射するインクジェットインク組成物を形成することが期待される。
【００８４】
例１４
アゾ顔料分散液は、上記の共通手順を用いて調製した。シナジストとアゾ顔料の具体的な組み合わせが、下記の表１２中に示されている。
【００８５】
【表１２】
0005711210.tif 000023
【００８６】
理解できるように、この組成物は、Ｐ１もしくはＰ５位にアルコキシ基を有さないアゾ顔料であるピグメントイエロー１、およびそれぞれがＳ３位に異なるイオン基もしくはイオン性基を有するシナジストの組み合わせを含んでいる。アゾ顔料と両方のシナジストのジアゾ成分は同じである（すなわち、Ｓ５＝Ｐ５、そしてＳ６＝Ｐ６）。また、シナジストの比率は、１：１の質量比で用いられ、そしてシナジストの総量は、アゾ顔料の質量を基準として８質量％であった。
【００８７】
加熱エージング試験用の組成物を、配合Ａおよび配合Ｂの両方を用いて調製し、そしてそれぞれの加熱エージング等級を下記の表１３中に示した。
【００８８】
【表１３】
0005711210.tif 000024
【００８９】
これらの結果が示すように、アゾ顔料とシナジストの適切な選択を含むこのアゾ顔料分散液は、両方の配合において優れた熱安定性を有しており、そして結果として、インクジェットインクプリンターにおいて確実に噴射するインクジェットインク組成物を形成することが期待される。
【００９０】
例１５
アゾ顔料分散液を、下記のように調製した。Ｐ１もしくはＰ５位にアルコキシ基を有さないアゾ顔料であるピグメントイエロー１（１８８．３５ｇ、カナダ国、トロント、Dominion Colour Corporationから、２６．５２％固形分の圧縮した塊りの形態で、商業的に入手可能であり、５０ｇの顔料に相当する）を、ステンレス鋼ビーカーに加え、次いで、Ｓ３位にイオン基もしくはイオン性基を有し、そしてピグメントイエロー１と同じジアゾ成分を有するシナジスト（Ｓｙｎ７、上記のように調製し、これをろ過し、氷水で洗浄し、そして真空で、７０℃で乾燥した）を２．００ｇ加えた。この混合物を、３１０ｇのＤＩ水で１７％固形分に希釈し、そしてSilverson混合器中で、４５００ＰＲＭ、７０℃の温度で、２時間に亘り均質化し、６６１ｎｍの平均体積粒子径を有する顔料分散液を生成した。次いで、この分散液を冷却した容器に移して、そして浸漬プローブで、１５０Ｗで３時間に亘って超音波処理し、１９９ｎｍの平均体積粒子径を有する分散液を与えた。次いで、これを４５００ＲＰＭで４０分間遠心分離して、１７８ｎｍの平均体積粒子径を有する最終的な顔料分散液を与え、これを続いて膜ダイアフィルトレーション（AG Techの中空繊維５００Ｋ膜）を用いて３０％固形分に濃縮した。ピグメントイエローを基準とした収率は、６５．２％であった。この例で用いたシナジストとアゾ顔料の具体的な組み合わせは、下記の表１４中に示した。
【００９１】
【表１４】
0005711210.tif 000025
【００９２】
加熱エージング試験用の組成物を、配合Ａおよび配合Ｂの両方を用いて調製し、そしてそれぞれの加熱エージング等級を下記の表１５中に示した。
【００９３】
【表１５】
0005711210.tif 000026
【００９４】
これらの結果が示すように、アゾ顔料とシナジストの適切な選択を含むこのアゾ顔料分散液は、両方の配合において優れた熱安定性を有しており、そして結果として、インクジェットインクプリンターにおいて確実に噴射するインクジェットインク組成物を形成することが期待される。
【００９５】
比較例１〜１４
以下の比較例は、本発明のインクジェットインク組成物に関して上記したような特定の構造的な特徴を有していない、アゾ顔料とシナジストを組み合わせで含むインクジェットインク組成物を説明している。
【００９６】
比較例１
比較のアゾ顔料分散液を、上記の共通手順を用いて調製した。シナジストとアゾ顔料の具体的な組み合わせを下記の表１６中に示した。
【００９７】
【表１６】
0005711210.tif 000027
【００９８】
理解できるように、この比較組成物は、Ｐ５位にメトキシ基を有するアゾ顔料を含んでおり、これがＳ３位にイオン基もしくはイオン性基を有し、そしてアゾ顔料と同じジアゾ成分を有するシナジスト（すなわち、Ｓ５＝Ｐ５、そしてＳ６＝Ｐ６）と組み合わされている。シナジストの総量は、アゾ顔料の質量を基準として８質量％であった。
【００９９】
加熱エージング試験用の比較組成物を、配合Ａおよび配合Ｂの両方を用いて調製し、そしてそれぞれの加熱エージング等級を下記の表１７中に示した。
【０１００】
【表１７】
0005711210.tif 000028
【０１０１】
これらの結果が示すように、アゾ顔料のＰ５位にアルコキシ基を有すること以外は、上記の構造的特徴の全てに合致するアゾ顔料とシナジストの組み合わせは、いずれの配合においても安定な分散液を形成しなかった。結果として、このアゾ顔料分散液は、インクジェットインクプリンターにおいて確実に噴射するインクジェットインク組成物を形成することが期待されない。
【０１０２】
比較例２
比較のアゾ顔料分散液を、下記の混合結合法を用いて調製した。
【０１０３】
例７のアゾ顔料とシナジストを調製するのに用いたジアゾニウム溶液を、上記の手順を用いて調製した。次いで、アセトアセトニトリドを上記のように再沈殿させ、そしてこれをＳｙｎ６を調製するのに用いたアゾ結合成分で結合し、アゾ結合剤の混合物を形成した。これに、形成されたジアゾニウム溶液の全てを加えた。この反応混合物を８０℃で２時間加熱し、そして結果として得られた黄色顔料の圧縮した塊りを、ろ過によって取り出し、水中に再分散し、超音波処理し、ダイアフィルトレーションを行い、そして遠心分離した。このようにして、結果として得られたピグメントイエロー１とＳｙｎ６を含むアゾ顔料分散液が、混合結合法によって均質混合物として調製された。シナジストの総量は、アゾ顔料の質量を基準として、８質量％であった。
【０１０４】
加熱エージング試験用の比較組成物を、配合Ａおよび配合Ｂの両方を用いて調製し、そしてそれぞれの加熱エージング等級を下記の表１８中に示した。
【０１０５】
【表１８】
0005711210.tif 000029
【０１０６】
これらの比較のアゾ顔料分散液は、シナジストが別個に加えられた成分ではない（むしろシナジストはアゾ顔料の合成の間に調整された）こと以外は、例７におけると同じアゾ顔料とシナジストを含んでいた。しかしながら、表１８中の結果が示すように、これらの組成物は、両方の配合で、相当に貧弱な熱安定性を有している。従って、この比較のアゾ顔料分散液は、インクジェットインクプリンターにおいて確実に噴射するインクジェットインク組成物を形成することが期待されない。
【０１０７】
比較例３
比較のアゾ顔料分散液を、上記の共通手順を用いて調製した。シナジストとアゾ顔料の具体的な組み合わせを下記の表１９中に示した。
【０１０８】
【表１９】
0005711210.tif 000030
【０１０９】
理解できるように、この比較組成物は、Ｐ１もしくはＰ５位にメトキシ基を有さないアゾ顔料であるピグメントイエロー１、およびＳ２〜Ｓ４位のいずれにもイオン基もしくはイオン性基を有さないシナジストを含んでいる。むしろ、イオン基（カルボン酸ナトリウム基）はＳ６位にある。また、結果として、シナジストのこのジアゾ成分は、アゾ顔料のジアゾ成分とは異なっている（すなわち、Ｓ５＝Ｐ５であるが、しかしながらＳ６  Ｐ６）。シナジストの総量は、アゾ顔料の質量を基準として、８質量％であった。
【０１１０】
加熱エージング試験用の比較組成物を、配合Ａおよび配合Ｂの両方を用いて調製し、そしてそれぞれの加熱エージング等級を下記の表２０中に示した。
【０１１１】
【表２０】
0005711210.tif 000031
【０１１２】
これらの結果が示すように、イオン基もしくはイオン性基をシナジストの異なる位置に有する以外は、上記の構造的特徴の全てに合致するアゾ顔料とシナジストの組み合わせを含むこの比較のアゾ顔料分散液は、相当に貧弱な熱安定性を有している。結果として、この比較のアゾ顔料分散液は、インクジェットインクプリンターにおいて確実に噴射するインクジェットインク組成物を形成することが期待されない。
【０１１３】
比較例４
比較のアゾ顔料分散液を、下記の手順を用いて調製した。
【０１１４】
ジアゾニウム溶液を、２−ニトロ−４−メチルアニリンを用いて、上記の手順を用いて調製した。シナジストアゾ結合成分は、アレンドロン酸ナトリウムとジケテンを組み合わせることによって、上記の共通手順を用いて、下記のスキーム３中に示されるように調製した。
【０１１５】
【化１１】
0005711210.tif 000032
【０１１６】
このシナジストアゾ結合成分は、上記の共通手順に従って、ジアゾニウム溶液を用いてシナジストを調製するのに用いた。更に、ピグメントイエロー１もまた、上記の共通手順を用いて、このジアゾニウム溶液を用いて調製した。最後に、シナジストの量が、アゾ顔料の質量を基準として６質量％であること以外は、これも上記の共通手順を用いて、比較のアゾ顔料分散液を調製した。
【０１１７】
加熱エージング試験用の比較組成物を、配合Ａおよび配合Ｂの両方を用いて調製し、そしてそれぞれの加熱エージング等級を下記の表２１中に示した。
【０１１８】
【表２１】
0005711210.tif 000033
【０１１９】
これらの結果が示すように、この比較のアゾ顔料分散液は、上記の構造的特徴の全てに合致するアゾ顔料の組み合わせを、イオン基もしくはイオン性基は有しているが、しかしながらアゾ顔料と同じアゾ結合成分は有してはいないシナジストと組み合わせて含んでいるが、両方の配合において、相当に貧弱な熱安定性を有していた。結果として、これらの比較のアゾ顔料分散液は、インクジェットインクプリンターにおいて確実に噴射するインクジェットインク組成物を形成することが期待されない。
【０１２０】
比較例５〜１３
比較のアゾ顔料分散液を、上記の共通手順を用いて調製した。シナジストとアゾ顔料の具体的な組み合わせを、下記の表２２中に示した。理解できるように、これらの比較組成物のそれぞれは、Ｐ１および／またはＰ５位にメトキシ基を有するアゾ顔料（比較例５〜７のピグメントイエロー２０３は、Ｐ１位にメトキシ基を有しており、一方で、比較例８〜１３のピグメントイエロー７４は、Ｐ１とＰ５の両方の位置にメトキシ基を有している）を、イオン基もしくはイオン性基を有する種々の異なるシナジストと共に含んでいる。比較例５〜１１では、シナジストはまた、アゾ顔料と同じジアゾ成分を有している（すなわち、Ｓ５＝Ｐ５、そしてＳ６＝Ｐ６）。シナジストの総量は、アゾ顔料の質量を基準として、８質量％であった。２種のシナジストの１：１混合物を用いた比較例１１では、シナジストの総量は、アゾ顔料の質量を基準として、８質量％であった。
【０１２１】
【表２２】
0005711210.tif 000034
【０１２２】
加熱エージング試験用の比較組成物を、配合Ａおよび配合Ｂの両方を用いて調製し、そしてそれぞれの加熱エージング等級を下記の表２３中に示した。
【０１２３】
【表２３】
0005711210.tif 000035
【０１２４】
これらの比較のアゾ顔料分散液は、Ｐ１および／またはＰ５位にアルコキシ基を有するアゾ顔料を含んでいる。これらの結果が示すように、それぞれは、どちらの種類のシナジストが用いられたかに関わらず、シナジストのジアゾ成分がアゾ顔料のジアゾ成分のジアゾ成分と同じであったとしても、両方の配合において相当に貧弱な熱安定性を有している。幾つかは、いずれの配合でも安定な分散液を形成しなかった（比較例７、１２および１３）。更に、シナジストＳｙｎ１およびＳｙｎ７の含有（比較例５および６）は、これはＰ１もしくはＰ５位のいずれにもアルコキシ基を有さないアゾ顔料と組み合わせて用いた場合には同じ２種の配合において、優れた熱安定性を有するアゾ顔料分散液を生成することが上記で示されているけれども、良好な熱安定性を有する分散液をもたらさなかった。貧弱な分散安定性が見出されたので、これらの比較のアゾ顔料分散液は、インクジェットインクプリンターにおいて確実に噴射するインクジェットインク組成物を形成することが期待されない。
【０１２５】
例１６
本発明のインクジェットインク組成物を、下記の表２４中に示した配合の１つを用いて調製した。（顔料の質量％は、乾燥品基準でのアゾ顔料／シナジストの組み合わせの量である）
【０１２６】
【表２４】
0005711210.tif 000036
【０１２７】
それぞれの例で用いた具体的なアゾ顔料分散液を、下記の表２５中に示した。
【０１２８】
【表２５】
0005711210.tif 000037
【０１２９】
それぞれのインクジェットインク組成物で、EPSON C88+プリンタとXerox 4200普通紙を用いて、印刷した。試験画像を印刷し、そしてMacbeth ColorEye 0/45分光比色計を用いて色の読み取りを行なった。また、結果を表２５中に示した。これらの結果が示すように、本発明のインクジェットインク組成物は、優れた総合的な色特性を有する印刷画像を生成した。
【０１３０】
本発明の好ましい実施形態のこれまでの説明は、例証および説明の目的のため提供されてきた。網羅的であるか、または本発明を開示された正確な様式に限定することは、意図されていない。修正および変更は、上記教示に照らして可能であるか、または本発明の実行から得ることが可能である。実施形態は、当業者が種々の実施形態において、および考えられる特定用途に適する種々の修正を伴って本発明を利用することを可能とする本発明の原理およびその実際の適用を説明するために、選択され記載された。本発明の範囲は、本明細書に添付されるクレーム、およびそれらの同等物によって規定されるように意図されている。